(57)【要約】【課題】住宅などの建物の内装材，下地材などに用いるカーボンシートに係り，特に遠赤外線放射効果並びにマイナスイオン発生効果の優れた遠赤外線放射セラミックス微粉末を混入したカーボンシートに関するもである。【解決手段】木炭、活性炭などの炭素系の微粉末２と、遠赤外線放射セラミックス微粉末３とを無機系塗料などの高分子化合物の水性分散液に混合して攪拌したものを、ポリエステル等の樹脂シート１または不織布に塗布含浸させて加熱することで、前記樹脂シートまたは不織布１に前記混合微粉末を接着・乾燥させ遠赤外線放射セラミックス微粉末を混入したカーボンシート４を構成する。【選択図】　　図１
2004098616.tif 000002
【特許請求の範囲】
【請求項１】
木炭、活性炭などの炭素系の微粉末と、遠赤外線放射セラミックス微粉末とを無機系塗料などの高分子化合物の水性分散液に混合して攪拌したものを、ポリエステル等の樹脂シートまたは不織布に塗布含浸させて加熱することで、前記樹脂シートまたは不織布に前記混合微粉末を接着・乾燥させたことを特徴とする遠赤外線放射セラミックス微粉末を混入したカーボンシート。
【請求項２】
前記ポリエステル等の樹脂シートの表面に、炭素系の微粉末１リットル及び遠赤外線放射セラミックス微粉末１リットルに対し、前記水性分散液１０リットルの割合で混合して攪拌したものを塗布含浸させた後、乾燥炉に入れて一定速度で適当な温度で僅かな時間だけ加熱して乾燥させ、前記乾燥炉外に送り出すことを特徴とする請求項１記載の遠赤外線放射セラミックス微粉末を混入したカーボンシート。
【請求項３】
前記遠赤外線放射セラミックス微粉末３は、遠赤外線放射セラミックスの組織を有する粘土鉱物を主成分とし、これにＡｌ２Ｏ３を添加して成分比がＡｌ２Ｏ３：ＳｉＯ＝２ないし３：１になるように調整し、必要に応じてＺｒＯ２、ＭｇＯ，ＣａＯ又は遷移金属の１種又は２種以上を２０％以下に添加して湿式に混練した後、加圧成形して乾燥し、これを還元雰囲気下において焼成、粉砕して微粉末化したものである請求項１記載の遠赤外線放射セラミックス微粉末を混入したカーボンシート。
【発明の詳細な説明】
【０００１】
【発明の属する技術分野】
この発明は、住宅などの建物の内装材，下地材などに用いるカーボンシートに係り，特に遠赤外線放射セラミックス微粉末を混入したカーボンシートに関するもである。
【０００２】
【従来の技術】
従来、建物の内装材，下地材などに用いるカーボンシートは、
ａ）断熱性及び吸水性に優れ、調湿剤として使用できる。
ｂ）空気中浮遊物質の吸着性に優れているため、消臭剤としての機能を有する。
ｃ）電磁波の収着性に優れているため、住宅内で使用されている電器製品から放出される電磁波を収着し人間の健康を守る。
ｄ）微量ではあるがマイナスイオンを発生させるため、住宅内にいる家ダニ，カ，白アリの虫害から住宅を守る。
ｅ）微量ではあるが遠赤外線を放射するため、住宅等の保湿材として使用できる。
等の優れた機能を発揮することで、種々開発提供されてきた。
しかるに、現在使用に共されているカーボンシートは、木炭などの炭の粉末に単に水を加えて攪拌したものを不織布に含浸させた後、乾燥させたものが提供されているが、前記炭の粉末の量が少なく、炭の厚さも薄いため、充分な断熱，吸湿及び遠赤外線放射・マイナスイオン発生等の効果が得られないという問題点があった。
【０００３】
【発明が解決しようとする課題】
この発明は、前述した問題点を解決して、木炭、活性炭などの炭素系の微粉末と遠赤外線放射セラミックス微粉末とを無機系塗料などの高分子化合物の水性分散液に混合して攪拌したものを、厚くポリエステル等の樹脂シートまたは不織布に接着することが容易にでき、しかも樹脂シートまたは不織布から前記混合微粉末が容易に剥がれ落ちたり、部分的に混合微粉末の厚さが薄くなったりせず、品質がよいものを効率よく量産できる遠赤外線放射セラミックス微粉末を混入したカーボンシートを提供することにより身体の新陳代謝を高めるマイナスイオン効果をはじめ、環境改善対策材として効果を充分に発揮できるようにしたことを目的としている。
【０００４】
【課題を解決するための手段】
請求項１の発明に係る遠赤外線放射セラミックス微粉末を混入したカーボンシートは、木炭、活性炭などの炭素系の微粉末と遠赤外線放射セラミックス微粉末とを無機系塗料などの高分子化合物の水性分散液に混合して攪拌したものを、ポリエステル等の樹脂シートまたは不織布に塗布含浸させて加熱することで、前記樹脂シートまたは不織布に前記混合微粉末を接着して、乾燥させたことを特徴としている。
【０００５】
請求項２の発明は、請求項１に記載した遠赤外線放射セラミックス微粉末を混入したカーボンシートにおいて、前記ポリエステル等の樹脂シートの表面に、炭素系の微粉末１リットル及び遠赤外線放射セラミックス微粉末１リットルに対し、前記水性分散液１０リットルの割合で混合して攪拌したものを塗布含浸させた後、乾燥炉に入れて一定速度で適当な温度で僅かな時間だけ加熱しつつ、加圧して乾燥させ、前記乾燥炉外に送り出すことを特徴としている。
【０００６】
請求項３の発明は、請求項１に記載した遠赤外線放射セラミックス微粉末を混入したカーボンシートにおいて、前記遠赤外線放射セラミックス微粉末３は、遠赤外線放射セラミックスの組織を有する粘土鉱物を主成分とし、これにＡｌ２Ｏ３を添加して成分比がＡｌ２Ｏ３：ＳｉＯ＝２ないし３：１になるように調整し、必要に応じてＺｒＯ２、ＭｇＯ，ＣａＯ又は遷移金属の１種又は２種以上を２０％以下に添加して湿式に混練した後、加圧成形して乾燥し、これを還元雰囲気下において焼成、粉砕して微粉末化したものである。
【０００７】
【発明の実施の形態】
以下、この発明の実施形態につき、図を参照して説明する。
図１に示すように、木炭、活性炭などの炭素系の微粉末２と遠赤外線放射セラミックス微粉末３とを無機系塗料などの高分子化合物の水性分散液に混合して攪拌し、前記微粉末２及び遠赤外線放射セラミックス微粉末３の各１リットルに対し、前記水性分散液１０リットルの割合で混合したものを、ポリエステルシート１の表面に塗布含浸させる。
前記遠赤外線放射セラミックス微粉末３は、一般的に知られるセラミックス原料物質として、酸化珪素、酸化長石、棚砂、棚酸、超石、コバルト、マグネシューム、セラニューム、瓢締石、酸化アルミナ、リドム、ジルコン、蛍石、石英斑岩、花崗斑岩、トルマリン、竹炭、ゼオライト原石、備長炭、二酸化チタン、水晶等がすでに知られており、これらの単独又は混合して微粉末として用いてもよいが、本発明の実施例においては、粘土鉱物のうち、遠赤外線放射セラミックス微粉末の組織を有する蛙目粘土，青粘土，木節粘土等の粘土を主成分とし、これにＡｌ２Ｏ３を添加して成分比がＡｌ２Ｏ３：ＳｉＯ＝２ないし３：１になるように調整し、必要に応じてＺｒＯ２、ＭｇＯ，ＣａＯ又は遷移金属の１種又は２種以上を２０％以下に添加して湿式に混練した後、加圧成形して乾燥し、これを還元雰囲気下において焼成、粉砕して微粉末化したものである。
次に、ポリエステルシート１、微粉末２及び微粉末３と前記水性分散液を、長さ５ｍ、温度８０℃の乾燥炉（図示省略）内に入れて、毎分１ｍの一定速度で、連続的に直線移動させ、ポリエステルシート１を６０℃などの適当な温度で２０秒間など僅かな時間だけ加熱しつつ、ポリエステルシート１を表面側から加圧し、前記乾燥炉外に送り出し、所定長さに切断することで、多数枚の遠赤外線放射セラミックスを混入したカーボンシート４を得る。なお、カーボンシート４は放冷などにより常温に戻して置く。
【０００８】
図２に示すように、住宅などの建物のコンクリートなどからなる外壁５の室内側に防寒シート６、グラスウールからなる断熱材７外側のカーボンシート４、石膏ボード８、内側のカーボンシート４および化粧シート９を順次配置して固定することで、内装材を構成する。前記内装材は、石膏ボード８の代用としてベニヤ板を用いたり、内側のカーボンシート４のみをなくしたり、化粧シート９の代用として化粧板を用いたりしてもよい。
また、外側、内側のカーボンシート４は、前記ポリエステルシート１の内側に微粉末２及び遠赤外線放射セラミックス微粉末３を配置し、必要に応じて石膏ボード８やベニヤ板に接着することが好ましい。
【０００９】
前記実施形態のカーボンシート４は、ポリエステルシート１の表面に、炭素系の微粉末２と遠赤外線放射セラミックス微粉末３とを無機系塗料の高分子化合物の水性分散液に混合して攪拌したものを塗布含浸させた後に、乾燥炉に入れて一定速度で連続的に直接移動させ、ポリエステルシート１を、前述した適当な温度で僅かな時間だけ加熱しつつポリエステルシート１の表面から加圧して乾燥させ、前記乾燥炉外に送り出すことで、遠赤外線放射セラミックス微粉末３を混入した炭素系の微分末２を厚くポリエステルシート１に接着することができると共に、効率よく量産することができ、ポリエステルシート１から前記微分末２，３が剥がれ落ちたり、部分的に混合微粉末の厚さが薄くなったりしないようにすることで、品質のよい遠赤外線放射セラミックス微粉末３を混入したカーボンシート４を得ることができる。
【００１０】
前述の実施形態による遠赤外線放射セラミックス微粉末３を混入したカーボンシート４は、ポリエステルシート１の表面側にのみ、炭素系の微粉末２及び遠赤外線放射セラミックス微粉末３とを無機系塗料の高分子化合物の水性分散液に混合して攪拌したものを塗布含浸させたものについて説明したが、ポリエステルシート１の裏面側にも炭素系の微粉末２と遠赤外線放射セラミックス微粉末３を無機系塗料の高分子化合物の水性分散液に混合して攪拌したものを塗布含浸させ、乾燥炉に入れて一定速度で連続的に直接移動させ、加圧乾燥させ、前記乾燥炉外に送り出すことで、遠赤外線放射セラミックス微粉末３を混入した炭素系の微分末２を厚くポリエステルシート１に接着することが可能であることは勿論である。
【００１１】
また、上記実施形態においては樹脂シートをポリエステルシ―ト１にした場合について、説明したが、これに限定されることなく、性能の近似する種々の合成樹脂シートを用いてもよく、さらには、樹脂シートに代えて不織布を用いてもよいことは勿論である。
【００１２】
以上のように、本発明によれば、品質がよいものを効率よく量産できる遠赤外線放射セラミックス微粉末３を混入したカーボンシート４を提供することにより身体の新陳代謝を高めるマイナスイオン効果をはじめ、環境改善対策材として効果を発揮できる。
カーボンシート４の主元素である炭素原子のイオン化が進むことにより、その周辺に高磁場環境が形成され、高磁場は動植物の新陳代謝が促進される作用効果がある。
【００１３】
この作用効果は、人体にあっては、「熟睡できる」，「体が軽くなる」「疲労が早く取れる」「精神が安定する」「集中力が出る」などの効果をもたらす。
また、低温から高い放射率と強さを持つ遠赤外線を安定して放射する機能があり冷え症やクーラー病など人間の健康を促進する効果がある。
すなわち、マイナスイオン効果にあっては、プラスイオン・マイナスイオンの増減は、勇気物の原子と原子の組替えにによる化学結合によって起こる。健康を害する場所では、プラスイオンが大変多く、それを吸着することで、マイナスイオン環境とし、これにより身体の免疫力、自然治癒力を高め、新陳代謝が活発になり精神的にも安定する。
また、遠赤外線効果にあっては遠赤外線の放射により放射効率を高め人体の血行をよくし、冷え性を防止する。
【００１４】
【発明の効果】
以上説明したように、請求項１の発明は、木炭、活性炭などの炭素系の微粉末と遠赤外線放射セラミックス微粉末とを無機系塗料などの高分子化合物の水性分散液に混合して攪拌したものを、ポリエステル等の樹脂シートまたは不織布に塗布含浸させて加熱することで、前記樹脂シートまたは不織布に前記混合微粉末を接着して、乾燥させたことを特徴としているので、次の効果が得られる。
すなわち前記炭素系の微粉末と遠赤外線放射セラミックス微粉末とを前記水性分散液に混合して攪拌して、この混合微粉末をポリエステル等の樹脂シートまたは不織布に塗布含浸させて加熱することで、前記樹脂シート又は不織布にむらなく、しかも均一な厚さに前記混合微粉末を接着することができ、混合微粉末が樹脂シートまたは不織布から剥がれたり、落ちたりすることがほとんどない。
【００１５】
また、請求項２の発明は、請求項１に記載の遠赤外線放射セラミックス微粉末を混入したカーボンシートにおいて、前記ポリエステル等の樹脂シートまたは不織布の表面に、炭素系の微粉末及び遠赤外線放射セラミックス微粉末の各１リットルに対し、前記水性分散液１０リットルの割合で混合して攪拌したものを塗布含浸させた後、乾燥炉に入れて一定速度で適当な温度で僅かな時間だけ加熱して乾燥させ、前記乾燥炉外に送り出すことを特徴とするので、次の効果が得られる。
すなわち、樹脂シートまたは不織布の表面に、炭素系の微粉末と遠赤外線放射セラミックス微粉末とを無機系塗料の高分子化合物の水性分散液に混合して攪拌したものを、塗布含浸させた後に、乾燥炉に入れて一定速度で連続的に直線移動させ、前記樹脂シートまたは不織布を適温で僅かな時間だけ加熱しつつ、樹脂シートまたは不織布の表面側から加圧して乾燥させ、樹脂シートまたは不織布を前記乾燥炉以外に送り出すことで、前記混合微粉末を厚く樹脂シートまたは不織布に接着でき、この樹脂シートまたは不織布から混合微粉末が剥がれたり、部分的に混合微粉末の厚さが薄くなったりしないだけでなく、遠赤外線放射セラミックス微粉末を混入したカーボンシートを効率よく、量産することができる。
また、請求項３の発明は、請求項１に記載の遠赤外線放射セラミックス微粉末を混入したカーボンシートにおいて、前記遠赤外線放射セラミックス微粉末は、遠赤外線放射セラミックス微粉末の組織を有する粘土鉱物を主成分とし、これにＡｌ２Ｏ３を添加して成分比がＡｌ２Ｏ３：ＳｉＯ＝２ないし３：１になるように調整し、必要に応じてＺｒＯ２、ＭｇＯ，ＣａＯ又は遷移金属の１種又は２種以上を２０％以下に添加して湿式に混練した後、加圧成形して乾燥し、これを還元雰囲気下において焼成、粉砕して微粉末化したものである。
したがって、従来の前記ポリエステル等の樹脂シートまたは不織布の表面に、炭素系の微粉末のみを付着したものに比べ、遠赤外線放射を行う遠赤外線放射セラミックス微粉末を加えることで、より一層のマイナスイオン効果と遠赤外線放射効果が期待できる。
【図面の簡単な説明】
【図１】この発明の一実施形態によって得た遠赤外線放射セラミックス微粉末を混入したカーボンシートの一部を切り欠いた表面図。
【図２】図１に示した遠赤外線放射セラミックス微粉末を混入したカーボンシートの使用状態を示す部分縦断面図。
【符号の説明】
１　　ポリエステルシート
２　　炭素系の微粉末
３　　遠赤外線放射セラミックス微粉末
４　　カーボンシート
５　　外壁
６　　防寒シート
７　　断熱材
８　　石膏ボード
９　　化粧シート
【図１】
2004098616.tif 000003
【図２】
2004098616.tif 000004